(57)【特許請求の範囲】
【請求項１】
ポリブタジエンポリオール（ａ１−１）由来の構造を有するウレタン（メタ）アクリレート（Ａ−１）及びポリカーボネートポリオール（ａ１−２）由来の構造を有するウレタン（メタ）アクリレート（Ａ−２）を含有するウレタン（メタ）アクリレート（Ａ）、ラジカル重合性単量体（Ｂ）、並びに、シクロデキストリン及び／又はその誘導体（Ｃ）を含有することを特徴とするラジカル重合性組成物。
【請求項２】
前記ウレタン（メタ）アクリレート（Ａ−１）と前記ウレタン（メタ）アクリレート（Ａ−２）との質量比［（Ａ−１）／（Ａ−２）］が、２０／８０〜８０／２０の範囲である請求項１記載のラジカル重合性組成物。
【請求項３】
前記ポリブタジエンポリオール（ａ１−１）及び前記ポリカーボネートポリオール（ａ１−２）の数平均分子量が、それぞれ８００〜４，０００の範囲である請求項１記載のラジカル重合性組成物。
【請求項４】
前記シクロデキストリン及び／又はその誘導体（Ｃ）が、アルキル化シクロデキストリンである請求項１記載のラジカル重合性組成物。
【請求項５】
前記シクロデキストリン及び／又はその誘導体（Ｃ）の含有量が、前記ウレタン（メタ）アクリレート（Ａ）及び前記ラジカル重合性単量体（Ｂ）の合計１００質量部に対して、０．０１〜２０質量部の範囲である請求項１記載のラジカル重合性組成物。
【請求項６】
請求項１〜５のいずれか１項記載のラジカル重合性組成物を含有することを特徴とするコンクリート補修材。
【請求項７】
請求項１〜５のいずれか１項記載のラジカル重合性組成物を含有することを特徴とする道路用プライマー。
【発明の詳細な説明】
【技術分野】
【０００１】
本発明は、表面乾燥性及び湿潤面への接着性に優れるラジカル重合性組成物に関する。
【背景技術】
【０００２】
ラジカル重合性組成物は、道路や建設用塗料として広く利用されているが、近年では、コンクリート構造物の補修材としても注目されている。現在、土木建築業界では、笹子トンネル崩落事故などを背景にインフラ補強に対する注目度が高まっている。高度経済成長期以降に建設されたコンクリート構造物は、今後３０年間に築５０年を経過するため、コンクリート補修の需要は増加傾向にある。【０００３】
ラジカル重合性組成物を用いたコンクリート補修材としては、例えば、エポキシ（メタ）アクリレート、２−ヒドロキシエチル（メタ）アクリレート、光重合開始剤、有機酸金属石鹸、及び、カップリング剤からなるコンクリート補修用プライマーが知られている（例えば、特許文献１を参照。）。前記組成物によれば、雨で濡れたコンクリートや下水道など多湿な環境で使用された場合でも、基体に対する所望の接着性が得られるものの、表面乾燥性が不十分であり改善が求められていた。
【先行技術文献】
【特許文献】
【０００４】
【特許文献１】特開２００６−２７４７２３号公報
【発明の概要】
【発明が解決しようとする課題】
【０００５】
本発明が解決しようとする課題は、表面乾燥性及び湿潤面への接着性に優れるラジカル重合性組成物を提供することである。
【課題を解決するための手段】
【０００６】
本発明は、ポリブタジエンポリオール（ａ１−１）由来の構造を有するウレタン（メタ）アクリレート（Ａ−１）及びポリカーボネートポリオール（ａ１−２）由来の構造を有するウレタン（メタ）アクリレート（Ａ−２）を含有するウレタン（メタ）アクリレート（Ａ）、ラジカル重合性単量体（Ｂ）、並びに、シクロデキストリン及び／又はその誘導体（Ｃ）を含有することを特徴とするラジカル重合性組成物、それを用いて得られたコンクリート補修材、及び、道路用プライマーを提供するものである。
【発明の効果】
【０００７】
本発明のラジカル重合性組成物は、常温においても優れた表面乾燥性を有し、乾燥した基体のみならず、湿潤した基体に対しても優れた接着性（以下、「湿潤面接着性」と略記する。）を有するものである。また、本発明のラジカル重合性組成物は、作業性及び引張物性等の機械的強度にも優れ、臭気も非常に少ないものである。【０００８】
従って、本発明のラジカル重合性組成物は、土木、建築、鉄道、道路、橋梁等の分野における被覆材、プライマー、補修材等として好適に使用することができ、コンクリート補修材、道路用プライマーとして特に好適に使用することができる。
【発明を実施するための形態】
【０００９】
本発明のラジカル重合性組成物は、ポリブタジエンポリオール（ａ１−１）由来の構造を有するウレタン（メタ）アクリレート（Ａ−１）及びポリカーボネートポリオール（ａ１−２）由来の構造を有するウレタン（メタ）アクリレート（Ａ−２）を含有するウレタン（メタ）アクリレート（Ａ）、ラジカル重合性単量体（Ｂ）、並びに、シクロデキストリン及び／又はその誘導体（Ｃ）を含有するものである。
【００１０】
前記ポリブタジエンポリオール（ａ１−１）は、ポリブタジエン由来の疎水性より、基体界面から水分を排除し、優れた湿潤面接着性を付与するものであり、例えば、１，３−ブタジエンの重合体の末端又は骨格中に水酸基を２個以上有するものを用いることができる。
【００１１】
前記ポリブタジエンポリオール（ａ１−１）の数平均分子量としては、湿潤面接着性をより一層向上できる点から、８００〜４，０００の範囲であることが好ましく、１，０００〜２，０００の範囲がより好ましい。なお、前記ポリブタジエンポリオール（ａ１−１）の数平均分子量は、ゲル・パーミエーション・クロマトグラフィー（ＧＰＣ）法により、下記の条件で測定した値を示す。
【００１２】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００１３】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００１４】
前記ポリカーボネートポリオール（ａ１−２）は、良好な表面乾燥性を得るうえで必須の成分であり、例えば、炭酸エステル及び／又はホスゲンと、２個以上の水酸基を有する化合物とを反応させて得られるものを用いることができる。
【００１５】
前記炭酸エステルとしては、例えば、メチルカーボネート、ジメチルカーボネート、エチルカーボネート、ジエチルカーボネート、シクロカーボネート、ジフェニルカーボネート等を用いることができる。これらの炭酸エステルは単独で用いても２種以上を併用してもよい。
【００１６】
また、前記２個以上の水酸基を有する化合物としては、例えば、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、２，３−ブタンジオール、１，５−ペンタンジオール、１，５−ヘキサンジオール、１，６−ヘキサンジオール、２，５−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、２−メチル−１，３−プロパンジオール、ネオペンチルグリコール、２−ブチル−２−エチル−１，３−プロパンジオール、３−メチル−１，５−ペンタンジオール、２−エチル−１，３−ヘキサンジオール、２−メチル−１，８−オクタンジオール等の脂肪族ポリオール；１，２−シクロブタンジオール、１，３−シクロペンタンジオール、１，４−シクロヘキサンジメタノール、シクロヘプタンジオール、シクロオクタンジオール、ヒドロキシプロピルシクロヘキサノール等の脂環式ポリオール；ビスフェノールＡ、ビスフェノールＦ、４，４’−ビフェノール等の芳香族ポリオールなどを用いることができる。これらの化合物は単独で用いても２種以上を併用してもよい。
【００１７】
前記ポリカーボネートポリオール（ａ１−２）の数平均分子量としては、表面乾燥性をより一層向上できる点から、８００〜４，０００の範囲であることが好ましく、１，０００〜２，０００の範囲がより好ましい。なお、前記ポリカーボネートポリオール（ａ１−２）の数平均分子量は、前記ポリブタジエンポリオール（ａ１−１）の数平均分子量と同様に測定して得られた値を示す。
【００１８】
前記ウレタン（メタ）アクリレート（Ａ−１）としては、例えば、ポリブタジエンポリオール（ａ１−１）、ポリイソシアネート（ａ２）及び水酸基又はイソシアネート基を有する（メタ）アクリル化合物（ａ３）を反応させて得られたものを用いることができ、前記ウレタン（メタ）アクリレート（Ａ−２）としては、例えば、ポリカーボネートポリオール（ａ１−２）、ポリイソシアネート（ａ２）及び水酸基又はイソシアネート基を有する（メタ）アクリル化合物（ａ３）を反応させて得られたものを用いることができる。
【００１９】
前記ウレタン（メタ）アクリレート（Ａ−１）と前記ウレタン（メタ）アクリレート（Ａ−２）との質量比［（Ａ−１）／（Ａ−２）］としては、表面乾燥性及び湿潤面接着性をより一層向上できる点から、２０／８０〜８０／２０の範囲であることが好ましく、３０／７０〜７０／３０の範囲がより好ましい。
【００２０】
前記ポリイソシアネート（ａ２）としては、例えば、ヘキサメチレンジイソシアネート、リジンジイソシアネート、シクロヘキサンジイソシアネート、イソホロンジイソシアネート、４，４’−ジシクロヘキシルメタンジイソシアネート、テトラメチルキシリレンジイソシアネート等の脂肪族又は脂環式ジイソシアネート；キシリレンジイソシアネート、トリレンジイソシアネート、ジフェニルメタンジイソシアネート、フェニレンジイソシアネート、ナフタレンジイソシアネート、ポリフェニレンポリメチレンポリイソシアネート、メチレンジフェニルジシソシアネートのホルマリン縮合体、４，４’−ジフェニルメタンジイソシアネートのカルボジイミド変性体等の芳香族ポリイソシアネートなどを用いることができる。これらのポリイソシアネートは単独で用いても２種以上を併用してもよい。これらの中でも、反応性及び機械的強度をより一層向上できる点から、芳香族ポリイソシアネートを用いることが好ましい。
【００２１】
前記水酸基を有する（メタ）アクリル化合物（ａ３）としては、例えば、２−ヒドロキシエチル（メタ）アクリレート、２−ヒドロキシプロピル（メタ）アクリレート、３−ヒドロキシブチル（メタ）アクリレート、４−ヒドロキシブチル（メタ）アクリレート等の水酸基を有する（メタ）アクリル酸アルキルエステル；ポリエチレングリコールモノアクリレート、ポリプロピレングリコールモノアクリレートなどを用いることができる。これらの化合物は単独で用いても２種以上を併用してもよい。
【００２２】
前記イソシアネート基を有する（メタ）アクリル化合物（ａ３）としては、例えば、２−（メタ）アクリロイルオキシエチルイソシアネート、２−（２−（メタ）アクリロイルオキシエチルオキシ）エチルイソシアネート、１，１−ビス（（メタ）アクリロイルオキシメチル）エチルイソシアネート等を用いることができる。これらの化合物は単独で用いても２種以上を併用してもよい。
【００２３】
なお、本発明において、「（メタ）アクリレート」とは、メタクリレートとアクリレートの一方又は両方をいい、「（メタ）アクリロイル基」とは、メタクリロイル基とアクリロイル基の一方又は両方をいい、「（メタ）アクリル酸」とは、メタクリル酸とアクリル酸の一方又は両方をいい、「（メタ）アクリル化合物」とは、アクリル化合物とメタクリル化合物の一方又は両方をいう。
【００２４】
前記ウレタン（メタ）アクリレート（Ａ−１）の製造方法としては、従来公知の方法を用いることができ、例えば、前記ポリブタジエンポリオール（ａ１−１）を含有するポリオールと前記ポリイソシアネート（ａ２）とを反応させてイソシアネート基を有するウレタンプレポリマーを得、次いで、水酸基を有する（メタ）アクリル化合物（ａ３）を反応させてウレタン（メタ）アクリレート（Ａ）を得る方法；前記ポリブタジエンポリオール（ａ１−１）を含有すると前記ポリイソシアネート（ａ２）とを反応させて水酸基を有するウレタンプレポリマーを得、次いで、イソシアネート基を有する（メタ）アクリル化合物（ａ３）を反応させてウレタン（メタ）アクリレート（Ａ）を得る方法等が挙げられる。
【００２５】
前記ウレタン（メタ）アクリレート（Ａ−２）の製造方法としては、従来公知の方法を用いることができ、例えば、前記ポリカーボネートポリオール（ａ１−２）を含有するポリオールと前記ポリイソシアネート（ａ２）とを反応させてイソシアネート基を有するウレタンプレポリマーを得、次いで、水酸基を有する（メタ）アクリル化合物（ａ３）を反応させてウレタン（メタ）アクリレート（Ａ）を得る方法；前記ポリカーボネートポリオール（ａ１−２）を含有すると前記ポリイソシアネート（ａ２）とを反応させて水酸基を有するウレタンプレポリマーを得、次いで、イソシアネート基を有する（メタ）アクリル化合物（ａ３）を反応させてウレタン（メタ）アクリレート（Ａ）を得る方法等が挙げられる。
【００２６】
前記ウレタン（メタ）アクリレート（Ａ−１）及び前記ウレタン（メタ）アクリレート（Ａ−２）の数平均分子量としては、表面乾燥性、湿潤面接着性及び機械的強度をより一層向上できる点から、それぞれ５００〜２０，０００の範囲であることが好ましく、８００〜５，０００の範囲がより好ましく、１，０００〜３，０００の範囲が更に好ましい。なお、前記ウレタン（メタ）アクリレート（Ａ−１）及び（Ａ−２）の数平均分子量は、前記ポリブタジエンポリオール（ａ１−１）の数平均分子量と同様に測定した値を示す。
【００２７】
前記ウレタン（メタ）アクリレート（Ａ）としては、前記ウレタン（メタ）アクリレート（Ａ−１）及び前記ウレタン（メタ）アクリレート（Ａ−２）以外にも、必要に応じてその他のポリオール由来の構造を有するウレタン（メタ）アクリレートを併用してもよい。
【００２８】
前記その他のポリオールとしては、例えば、ポリエーテルポリオール、ポリエスエルポリオール、ポリアクリルポリオール、水添ポリブタジエンポリオール、ダイマーポリオール等を用いることができる。これらのポリオールは単独で用いても２種以上を併用してもよい。
【００２９】
前記ウレタン（メタ）アクリレート（Ａ）には、必要に応じて、その他のラジカル重合性樹脂を併用してもよい。
【００３０】
前記その他のラジカル重合性樹脂としては、例えば、公知の不飽和ポリエステル、ポリエステル（メタ）アクリレート、エポキシ（メタ）アクリレート等を用いることができる。これらのラジカル重合性樹脂は単独で用いても２種以上を併用してもよい。
【００３１】
前記ラジカル重合性単量体（Ｂ）としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ヘキシル（メタ）アクリレート、２−エチルヘキシル（メタ）アクリレート、ｎ−オクチル（メタ）アクリレート、デシル（メタ）アクリレート、２−ヒドロキシエチル（メタ）アクリレート、２−ヒドロキシプロピル（メタ）アクリレート、β−エトキシエチル（メタ）アクリレート、２−シアノエチル（メタ）アクリレート、シクロヘキシル（メタ）アクリレート、ジエチルアミノエチル（メタ）アクリレート、ラウリル（メタ）アクリレート、ステアリル（メタ）アクリレート、ポリカプロラクトン（メタ）アクリレート、ジエチレングリコールモノメチルエーテルモノ（メタ）アクリレート、ジプロピレングリコールモノメチルエーテルモノ（メタ）アクリレート、２−エチルヘキシルカルビトール（メタ）アクリレート、トリス（２−ヒドロキシエチル）イソシアヌル（メタ）アクリレート等の（メタ）アクリル単量体；ジシクロペンテニルオキシエチル（メタ）アクリレート、ジシクロペンテニル（メタ）アクリレート、フェノキシエチル（メタ）アクリレート等の沸点が１００℃以上の（メタ）アクリル単量体等を用いることできる。これらの単量体は単独で用いても２種以上を併用してもよい。これらの中でも、施工時の臭気をより一層抑制できる点から、沸点が１００℃以上の（メタ）アクリル単量体を用いることが好ましい。
【００３２】
前記ウレタン（メタ）アクリレート（Ａ）と前記ラジカル重合性単量体（Ｂ）との質量比［（Ａ）／（Ｂ）］としては、表面乾燥性、湿潤面接着性、機械的強度及び作業性の点から、１０／９０〜９０／１０の範囲であることが好ましく、２０／８０〜６０／４０の範囲がより好ましい。
【００３３】
前記シクロデキストリン及び／又はその誘導体（Ｃ）は、優れた湿潤面接着性得るうえで必須の成分であり、例えば、シクロデキストリン；アルキル化シクロデキストリン、アセチル化シクロデキストリン、ヒドロキシアルキル化シクロデキストリン等のシクロデキストリンのグルコース単位の水酸基の水素原子を他の官能基で置換したものなどを用いることができる。また、シクロデキストリン及びシクロデキストリン誘導体におけるシクロデキストリン骨格としては、６個のグルコース単位からなるα−シクロデキストリン、７個のグルコース単位からなるβ−シクロデキストリン、８個のグルコース単位からなるγ−シクロデキストリンのいずれも用いることができる。これらの化合物は単独で用いても２種以上を併用してもよい。これらの中でも、前記ウレタン（メタ）アクリレート（Ａ）及び前記ラジカル重合性単量体（Ｂ）との相溶性をより一層向上でき、湿潤面接着性をより一層向上できる点から、シクロデキストリン誘導体を用いることが好ましく、アルキル化シクロデキストリンを用いることがより好ましい。
【００３４】
前記シクロデキストリン誘導体における他の官能基の置換度としては、前記ウレタン（メタ）アクリレート（Ａ）及び前記ラジカル重合性単量体（Ｂ）との相溶性、並びに、湿潤面接着性の点から、０．３〜１４個／グルコースの範囲であることが好ましく、０．５〜８個／グルコースの範囲であることがより好ましい。
【００３５】
前記アルキル化シクロデキストリンとしては、例えば、メチル−α−シクロデキストリン、メチル−β−シクロデキストリン、メチル−γ−シクロデキストリン等を用いることができる。これらの化合物は単独で用いても２種以上を併用してもよい。
【００３６】
前記アセチル化シクロデキストリンとしては、例えば、モノアセチル−α−シクロデキストリン、モノアセチル−β−シクロデキストリン、モノアセチル−γ−シクロデキストリン等を用いることができる。これらの化合物は単独で用いても２種以上を併用してもよい。
【００３７】
前記ヒドロキシアルキル化シクロデキストリンとしては、例えば、ヒドロキシプロピル−α−シクロデキストリン、ヒドロキシプロピル−β−シクロデキストリン、ヒドロキシプロピル−γ−シクロデキストリン等を用いることができる。これらの化合物は単独で用いても２種以上を併用してもよい。
【００３８】
前記シクロデキストリン及び／又はその誘導体（Ｃ）の含有量としては、前記ウレタン（メタ）アクリレート（Ａ）及び前記ラジカル重合性単量体（Ｂ）との相溶性、機械的強度及び湿潤面接着性をより一層向上できる点から、前記ウレタン（メタ）アクリレート（Ａ）及び前記ラジカル重合性単量体（Ｂ）の合計１００質量部に対して、０．０１〜２０質量部の範囲であることが好ましく、０．０５〜１０質量部の範囲がより好ましく、０．１〜５質量部の範囲が更に好ましい。
【００３９】
本発明で用いるラジカル重合性組成物は、前記ウレタン（メタ）アクリレート（Ａ）、前記ラジカル重合性単量体（Ｂ）、並びに、シクロデキストリン及び／又はその誘導体（Ｃ）を必須成分として含有するが、必要に応じてその他の添加剤を含有してもよい。
【００４０】
前記その他の添加剤としては、例えば、硬化剤（Ｄ）、硬化促進剤（Ｅ）、石油ワックス、重合禁止剤、顔料、チキソ性付与剤、酸化防止剤、溶剤、充填剤、補強材、骨材、難燃剤等を用いることができる。これらの添加剤は単独で用いても２種以上を併用してもよい。これらの中でも、ラジカル重合性組成物の常温での表面乾燥性をより一層向上できる点から、硬化剤（Ｄ）及び硬化促進剤（Ｅ）を含有することが好ましい。
【００４１】
前記硬化剤（Ｄ）としては、常温での表面乾燥性の点から有機過酸化物を用いることが好ましく、例えば、ジアシルパーオキサイド化合物、パーオキシエステル化合物、ハイドロパーオキサイド化合物、ジアルキルパーオキサイド化合物、ケトンパーオキサイド化合物、パーオキシケタール化合物、アルキルパーエステル化合物、パーカーボネート化合物等を用いることができる。これらの硬化剤は単独で用いても２種以上を併用してもよい。
【００４２】
前記硬化剤（Ｄ）を使用する場合の使用量としては、常温での表面乾燥性の点から、前記ラジカル重合性組成物１００質量部に対して、０．００１〜１０質量部の範囲であることが好ましい。
【００４３】
前記硬化促進剤（Ｅ）は、前記硬化剤（Ｄ）の有機過酸化物をレドックス反応によって分解し、活性ラジカルの発生を容易にする作用のある物質であり、例えば、ナフテン酸コバルト、オクチル酸コバルト等のコバルト有機酸塩；オクチル酸亜鉛、オクチル酸バナジウム、ナフテン酸銅、ナフテン酸バリウム等の金属石鹸；バナジウムアセチルアセテート、コバルトアセチルアセテート、鉄アセチルアセトネート等の金属キレート；アニリン、Ｎ，Ｎ−ジメチルアニリン、Ｎ，Ｎ−ジエチルアニリン、ｐ−トルイジン、Ｎ，Ｎ−ジメチル−ｐ−トルイジン、Ｎ，Ｎ−ジメチル−ｐ−トルイジンのエチレンオキサイド付加物、Ｎ，Ｎ−ビス（２-ヒドロキシエチル）−ｐ−トルイジン、４−（Ｎ，Ｎ−ジメチルアミノ）ベンズアルデヒド、４−［Ｎ，Ｎ−ビス（２-ヒドロキシエチル）アミノ］ベンズアルデヒド、４−（Ｎ−メチル−Ｎ−ヒドロキシエチルアミノ）ベンズアルデヒド、Ｎ，Ｎ−ビス（２−ヒドロキシプロピル）−ｐ−トルイジン、Ｎ−エチル−ｍ−トルイジン、トリエタノールアミン、ｍ−トルイジン、ジエチレントリアミン、ピリジン、フェニリモルホリン、ピペリジン、Ｎ，Ｎ−ビス（ヒドロキシエチル）アニリン、ジエタノールアニリン等のＮ，Ｎ−置換アニリン；Ｎ，Ｎ−置換−ｐ−トルイジン、４−（Ｎ，Ｎ−置換アミノ）ベンズアルデヒド等のアミン化合物などを用いることができる。これらの硬化促進剤は単独で用いても２種以上を併用してもよい。
【００４４】
前記硬化促進剤（Ｅ）を使用する場合の使用量としては、常温での表面乾燥性の点から、前記ラジカル重合性組成物１００質量部に対して、０．００１〜１０質量部の範囲であることが好ましい。
【００４５】
以上の方法で得られる本発明のラジカル重合性組成物は、常温においても優れた表面乾燥性を有し、湿潤面接着性にも優れるものである。また、本発明のラジカル重合性組成物は、作業性及び引張物性等の機械的強度にも優れ、臭気も非常に少ないものである。
【００４６】
従って、本発明のラジカル重合性組成物は、土木、建築、鉄道、道路、橋梁等の分野における被覆材、プライマー、補修材等として好適に使用することができ、コンクリート補修材、道路用プライマーとして特に好適に使用することができる。
【実施例】
【００４７】
以下、実施例を用いて、本発明をより詳細に説明する。【００４８】
［合成例１］ウレタンメタクリレート（Ａ−１−１）の合成
温度計、攪拌機、不活性ガス導入口、空気導入口及び還流冷却器を備えた四つ口フラスコに、数平均分子量１，２００のポリブタジエンジオール５００質量部と、トリレンジイソシアネート１１４質量部を仕込み、窒素気流下８０℃で２時間反応させた。イソシアネート基当量が５００ｇ／ｅｑ．とほぼ理論値となったのを確認して、５０℃まで冷却した。次いで、空気気流下でハイドロキノン０．０７質量部、２−ヒドロキシエチルメタクリレート８９質量部を加え、９０℃で１０時間反応させた。イソシアネート％が０．１％以下となった時点でターシャリーブチルカテコール０．０７質量部を加え、数平均分子量；２，０６７のウレタンメタクリレート（Ａ−１−１）を得た。【００４９】
［合成例２］ウレタンメタクリレート（Ａ−２−１）の合成
温度計、攪拌機、不活性ガス導入口、空気導入口及び還流冷却器を備えた四つ口フラスコに、数平均分子量１，０００のポリカーボネートジオール５００質量部と、トリレンジイソシアネート１７２質量部を仕込み、窒素気流下８０℃で２時間反応させた。イソシアネート基当量が６００ｇ／ｅｑ．とほぼ理論値となったのを確認して、５０℃まで冷却した。次いで、空気気流下でハイドロキノン０．０７質量部、２−ヒドロキシエチルメタクリレート１３５質量部を加え、９０℃で１０時間反応させた。イソシアネート％が０．１％以下となった時点でターシャリーブチルカテコール０．０７質量部を加え、数平均分子量；１，５８２のウレタンメタクリレート（Ａ−２−１）を得た。【００５０】
［実施例１］
合成例１で得られたウレタンメタクリレート（Ａ−１−１）を１５質量部、合成例２で得られたウレタンメタクリレート（Ａ−２−１）を１５質量部、ジシクロペンテニルオキシエチルメタクリレートを７０質量部、メチル化β−シクロデキストリンを１質量部混合、撹拌してラジカル重合性組成物を得た。【００５１】
［実施例２及び比較例１〜３］
用いるウレタンメタクリレート（Ａ−１−１）、ウレタンメタクリレート（Ａ−２−１）及びメチル化β−シクロデキストリンの量を表１に示す通り変更した以外は、実施例１と同様にしてラジカル重合性組成物を得た。【００５２】
［表面乾燥性の評価方法］
表面乾燥性は、ゲルタイム（ＧＴ）及びタックフリータイム（ＴＦ）の比［ＴＦ（分）／ＧＴ（分）］により以下のように評価した。
＜ゲルタイム（ＧＴ）＞
実施例及び比較例で得られたラジカル重合性組成物５０質量部に対し、８質量％オクチル酸コバルトを０．２５質量部、トルイジン化合物のイソプロパノール溶液（ディーエイチ・マテリアル株式会社製「ＲＰ−１９１」）を０．５質量部、４０質量％ベンゾイルパーオキサイド溶液を１質量部添加し混合し試験片とした。これを２５℃の恒温槽に浸漬させ、この時点を基点として、ゲルが発生して糸切れ状態になるまでの時間（分）を測定しゲルタイムとした。
＜タックフリータイム（ＴＦ）＞
前記試験片を２５℃、湿度５０％の環境試験室内にて、ガラス板上に厚さ０．２５ｍｍとなるように、アプリケーターで塗布した。この時点を基点として、塗膜の表面状態を指触で確認し、指に樹脂が付かなくなるまでの時間（分）を測定しタックフリータイムとした。
＜表面乾燥性の評価＞
「Ｔ」；３未満
「Ｆ」；３以上【００５３】
［湿潤面接着性の評価方法］
４０ｍｍ×４０ｍｍ×８０ｍｍのモルタル板を純水に２４時間浸漬させた。次いで、該モルタル板２つを向い合せて１ｍｍの隙間を作り、テープで固定した。前記［表面乾燥性の評価方法］にて作製した試験片を、前記隙間に注入して２３℃、湿度５０％の環境下で１週間養生した。養生後、ＪＩＳＡ６０２４：２００８に準拠して接着性試験を行い、破壊状態の観察と接着強度（Ｎ／２５ｍｍ）を測定し、湿潤面接着性を以下のように評価した。
＜湿潤面接着性の評価＞
「Ｔ」；接着強度が２．５Ｎ／２５ｍｍ以上であり、かつ、基体破壊を起こしている。
「Ｆ」；接着強度が２．５Ｎ／２５ｍｍ未満であり、かつ、界面剥離を起こしている。【００５４】
【表１】
0005867793.tif 000002
【００５５】
本発明のラジカル重合性組成物である実施例１〜２は、表面乾燥性及び湿潤面接着性に優れることが分かった。【００５６】
一方、比較例１は、シクロデキストリン及び／又はその誘導体（Ｃ）を含有しない態様であるが、湿潤面接着性が不良であった。【００５７】
比較例２は、ウレタン（メタ）アクリレート（Ａ）として、ポリブタジエンポリオール（ａ１−１）由来の構造を有しないものを用いた態様であるが、湿潤面接着性が不良であった。【００５８】
比較例３は、ウレタン（メタ）アクリレート（Ａ）として、ポリカーボネートポリオール（ａ１−２）由来の構造を有しないものを用いた態様であるが、表面乾燥性が不良であった。
【要約】
本発明が解決しようとする課題は、表面乾燥性及び湿潤面への接着性に優れるラジカル重合性組成物を提供することである。本発明は、ポリブタジエンポリオール（ａ１−１）由来の構造を有するウレタン（メタ）アクリレート（Ａ−１）及びポリカーボネートポリオール（ａ１−２）由来の構造を有するウレタン（メタ）アクリレート（Ａ−２）を含有するウレタン（メタ）アクリレート（Ａ）、ラジカル重合性単量体（Ｂ）、並びに、シクロデキストリン及び／又はその誘導体（Ｃ）を含有することを特徴とするラジカル重合性組成物、それを用いて得られたコンクリート補修材、及び、道路用プライマーを提供するものである。本発明のラジカル重合性組成物は、土木、建築、鉄道、道路、橋梁等の分野における被覆材、プライマー、補修材等として好適に使用することができ、コンクリート補修材、道路用プライマーとして特に好適に使用することができる。